(57)【要約】  クロニジンの結晶析出製剤において、保存中の温度変化にもかかわらず経皮吸収性の安定した貼付剤を提供する。本発明の貼付剤は、支持体と、上記支持体の一面に積層一体化され、結晶状態のクロニジンを含むクロニジン５〜３０重量％と、粘度平均分子量が８０万以上である高分子基剤（Ａ）２５〜９０重量％と、上記クロニジンを溶解させることができる液状添加剤５〜６０重量％とを含有し、且つ上記高分子基剤（Ａ）に対する上記液状添加剤の重量比［液状添加剤／高分子基剤（Ａ）］が、０．１〜２．０である膏体層とを含むことを特徴とする。
2012060431.tif 000002
【特許請求の範囲】
【請求項１】
支持体と、
上記支持体の一面に積層一体化され、結晶状態のクロニジンを含むクロニジン５〜３０重量％と、粘度平均分子量が８０万以上である高分子基剤（Ａ）２５〜９０重量％と、上記クロニジンを溶解させることができる液状添加剤５〜６０重量％とを含有し、且つ上記高分子基剤（Ａ）に対する上記液状添加剤の重量比［液状添加剤／高分子基剤（Ａ）］が、０．１〜２．０である膏体層と、
を含むことを特徴とする貼付剤。
【請求項２】
膏体層における高分子基剤（Ａ）の含有量が、２５〜８５重量％であることを特徴とする請求項１に記載の貼付剤。
【請求項３】
膏体層が、粘度平均分子量が１万以上８０万未満の高分子基剤（Ｂ）１〜６９重量％を含有することを特徴とする請求項２に記載の貼付剤。
【請求項４】
高分子基剤（Ａ）が、ゴム系粘着剤又は極性官能基を有していない（メタ）アクリル酸アルキルエステル共重合体を含むことを特徴とする請求項１に記載の貼付剤。
【請求項５】
高分子基剤（Ａ）が、ポリイソブチレンを含むことを特徴とする請求項１に記載の貼付剤。
【請求項６】
液状添加剤が、流動パラフィンを含むことを特徴とする請求項１に記載の貼付剤。
【請求項７】
膏体層の一面に積層一体化された粘着層であり、クロニジン０．５〜３重量％と、粘度平均分子量が８０万以上である高分子基剤（Ａ）２５〜９０重量％と、上記クロニジンを溶解させることができる液状添加剤５〜６０重量％と含有し、且つ上記高分子基剤（Ａ）に対する上記液状添加剤の重量比［液状添加剤／高分子基剤（Ａ）］が、０．１〜２．０である上記粘着層を有することを特徴とする請求項１に記載の貼付剤。
【請求項８】
粘着層が、粘度平均分子量が１万以上８０万未満の高分子基剤（Ｂ）１〜２５重量％を含有することを特徴とする請求項７に記載の貼付剤。
【請求項９】
膏体層と粘着層との間に介在する制御層であり、両面間に亘って貫通する多数の貫通孔を有し且つポリオレフィン系樹脂からなる多孔膜と上記貫通孔に充填されている液状添加剤とを含有する上記制御層を含むことを特徴とする請求項７に記載の貼付剤。
【発明の詳細な説明】
【技術分野】
【０００１】
本発明は、クロニジンの結晶析出製剤であって、保存中の温度変化にもかかわらず経皮吸収性が安定した貼付剤に関する。
【背景技術】
【０００２】
クロニジンはα２受容体刺激性の中枢性降圧薬である。クロニジンを用いてなる貼付剤は、結晶析出製剤の形態で市販されている。このようなクロニジン貼付剤は、これを肌へ貼付した後に１週間と長期間に亘って薬効を持続することができる。しかし、クロニジン貼付剤では、保存中の温度変化によって経皮吸収性が変化することが問題となっている。この問題に対する効果的な対策は現時点では無い。そのため、例えば、３０℃を超えないように厳密な温度管理下でクロニジン貼付剤を保存することが医療現場に求められている。したがって、クロニジン貼付剤の保存には、医療現場へ大きな負担をかけている。【０００３】
特許文献１には、ポリイソブチレン（ＰＩＢ）、ミネラルオイル（ＭＯ：流動パラフィン）、コロイダルシリカ、及びクロニジンを含み、ＭＯ／ＰＩＢ比が１．０以上であり、粘度が１．５×１０7ポアズ以上である膏体層を用いることによって、所望の皮膚透過性（経皮吸収性）と粘度（凝集力）が確保されたクロニジン貼付剤が開示されている。しかし、保存中の温度変化によってクロニジン貼付剤の経皮吸収性が変化することについては言及されていない。【０００４】
特許文献２には、支持体上に形成されてなり、アルキル基の平均炭素数４以上である（メタ）アクリル酸アルキルエステルと極性パラメータが０以下であるビニルエステルとを必須成分とする共重合体、溶解したクロニジン、及び分散したクロニジン有機酸塩を含有する粘着剤層を用いることにより、クロニジンと粘着剤との反応を防ぎ、クロニジンの結晶が析出することを防止したクロニジン貼付剤が開示されている。しかし、特許文献２で開示されている技術を、遊離塩基型のクロニジンのみを処方するクロニジン貼付剤に用いることはできない。
【先行技術文献】
【特許文献】
【０００５】
【特許文献１】特開昭５９−２０６３０７号公報
【特許文献２】特開平６−１７２１７４号公報
【発明の概要】
【発明が解決しようとする課題】
【０００６】
本発明は、クロニジンの結晶析出製剤であって、保存中の温度変化にもかかわらず経皮吸収性が安定した貼付剤を提供することを課題とする。
【課題を解決するための手段】
【０００７】
保存中の温度変化によってクロニジンの結晶析出製剤の経皮吸収性の変化が起きる理由の一つとして、温度変化によるクロニジンの結晶状態の変化が関与していることが考えられる。クロニジン貼付剤における基剤には、クロニジンを安定的に保持すると共に、皮膚に貼付剤を貼付した際に結晶状態で存在するクロニジンが望ましい速度で持続的に膏体層中へ溶解し、皮膚表面へ拡散していく機能を有することが必要とされる。一方、本発明の課題である温度変化による結晶状態の変化を防ぐためには、クロニジンの溶解及び拡散挙動の温度依存性が少ないことも必要である。これらを同時に実現するためには、基剤として、粘度平均分子量が８０万以上の高分子基剤と、クロニジンを溶解させることが可能な液状添加剤とを一定量含有させ、さらに、上記粘度平均分子量が８０万以上の高分子基剤に対する液状添加剤の重量比を一定の範囲内にすることが有効であることを本発明者等は見出した。【０００８】
本発明の貼付剤は、支持体、及び、上記支持体の一面に積層一体化された膏体層であり、結晶状態のクロニジンを含むクロニジン５〜３０重量％と、粘度平均分子量が８０万以上である高分子基剤（Ａ）２５〜９０重量％と、上記クロニジンを溶解させることができる液状添加剤５〜６０重量％とを含有し、且つ上記高分子基剤（Ａ）に対する上記液状添加剤の重量比［液状添加剤／高分子基剤（Ａ）］が、０．１〜２．０である上記膏体層を含むことを特徴とする。【０００９】
（クロニジン）
貼付剤の膏体層には、有効成分（主薬）として遊離塩基型のクロニジン（２，６−ジクロロ−Ｎ−２−イミダゾリジニリデンベンゼンアミン）が含有されている。遊離塩基型のクロニジンは、クロニジン塩酸塩及びクロニジンフマル酸塩などのクロニジンと、無機酸又は有機酸との塩を含まない。【００１０】
膏体層におけるクロニジンの含有量は、５〜３０重量％に限定されるが、５〜２５重量％が好ましく、８〜２０重量％がより好ましく、１０〜１５重量％がより好ましい。【００１１】
膏体層中におけるクロニジンの含有量が少ないと、クロニジンの経皮吸収速度が所望の時間まで持続しなかったり、クロニジンの経皮吸収量が不足して、貼付剤の皮膚への貼付面積を大きくしないとクロニジンの血中濃度を所望の範囲まで上昇させることができなかったりする虞れがある。一方、膏体層中におけるクロニジンの含有量が多いと、膏体層中にクロニジンの結晶が過剰に析出して膏体層の凝集力や粘着力が不足するために、保存中や貼付中に貼付剤側面へ膏体層がはみ出したり、支持体や皮膚からはがれたりしやすくなる虞れがある。また、膏体層中におけるクロニジンの含有量が過剰であるとクロニジンが無駄になり不経済である。【００１２】
膏体層中には、高分子基剤及び液状添加剤の混合物に常温下にて溶けるクロニジンの量の上限を超えてクロニジンが含まれているため、膏体層に含まれているクロニジンは、その一部分は結晶状態となって析出していると共に、残余部分は高分子基剤及び液状添加剤に溶解している。貼付剤が皮膚に適用された際、膏体層中では、まず溶解状態のクロニジンが拡散して皮膚に吸収されると共に、溶解状態のクロニジンの減少に伴って結晶状態のクロニジンが徐々に高分子基剤及び液状添加剤に溶解する。このように一部のクロニジンが結晶状態となって存在している膏体層を形成するためには、後述する膏体層形成用溶液を製造する際に、高分子基剤及び液状添加剤の混合物に常温下にて溶けるクロニジンの量の上限を超えてクロニジンを含む膏体層形成用溶液を作製し、この膏体層形成用溶液を支持体や離型紙上など適当な基材上に塗工し乾燥させる方法が用いられる。このような方法により、一部のクロニジンが結晶状態となって析出している膏体層を形成することができる。【００１３】
なお、本発明において、膏体層中に結晶状態のクロニジンが存在するか否かは下記の要領で確認することができる。まず、貼付剤から膏体層のみを取り出し、この膏体層を一辺が２ｃｍの正方形状に切断して観察用試料を得る。次に、観察用試料を１００倍の倍率で偏光顕微鏡にて観察し、写真撮影を行う。そして、得られた写真を観察することにより結晶状態のクロニジンの有無を判断することができる。膏体層中に結晶径が１μｍ以上の結晶が観察された場合、結晶状態のクロニジンが存在していると判断する。なお、結晶径とは、写真上において結晶を包囲し得る最小径の真円の直径を意味する。【００１４】
（高分子基剤）
本発明の貼付剤の膏体層に含有させる高分子基剤としては、粘度平均分子量が８０万以上の高分子基剤（Ａ）が用いられる。粘度平均分子量が８０万以上の高分子基剤（Ａ）が一定以上の割合で膏体層中に含有される場合、クロニジンの保存安定性が高まることが本発明者らにより確認されている。このような効果が得られる詳細な機構は、明らかではないが、膏体層中に含まれているクロニジンの結晶状態を安定化することができ、これにより、保存時の温度変化によって、膏体層中で、結晶状態で存在するクロニジンが溶解したり析出したりすることを高く低減できることがメカニズムの一つとして推測される。【００１５】
膏体層における高分子基剤（Ａ）の含有量は、２５〜９０重量％に限定され、２５〜８５重量％が好ましく、２５〜５０重量％がより好ましく、２５〜４５重量％が特に好ましい。【００１６】
膏体層における高分子基剤（Ａ）の含有量が少ないと、膏体層の凝集性が低下するために、保存時の膏体層のはみ出し、及び貼付時の膏体層の糊残りが起こり易いだけでなく、上述した結晶状態のクロニジンの溶解や析出が起こり易く、これに伴って経皮吸収性の変化が起こり易くなる。一方、膏体層における高分子基剤（Ａ）の含有量が多いと、膏体層の粘着力が低下したり、薬物や添加剤の拡散速度が遅くなって所望のクロニジン血中濃度を得ることができなくなったりする虞れがある。【００１７】
また、高分子基剤（Ａ）の粘度平均分子量は、８０万以上に限定されるが、９０万〜４００万が好ましく、１００万〜３００万がより好ましく、１００万〜１５０万が特に好ましい。上述の通り、粘度平均分子量が８０万以上の高分子基剤（Ａ）を用いることにより、膏体層中におけるクロニジンの結晶状態を安定化できる。【００１８】
膏体層は、粘度平均分子量が８０万以上の高分子基剤（Ａ）の他に、粘度平均分子量が１万以上８０万未満の高分子基剤（Ｂ）をさらに含んでいるのが好ましい。高分子基剤（Ｂ）を用いることにより、膏体層の貼付性とクロニジンの経皮吸収性の両方を良好に保持することができる。【００１９】
膏体層における高分子基剤（Ｂ）の含有量は、１〜６９重量％が好ましく、１〜２０重量％がより好ましく、１〜１５重量％が特に好ましい。【００２０】
また、高分子基剤（Ｂ）の粘度平均分子量は、１万以上８０万未満に限定されるが、１万〜４０万が好ましく、２万〜１０万がより好ましく、２万〜５万が特に好ましい。高分子基剤（Ｂ）の粘度平均分子量が小さ過ぎると、膏体層の凝集力が不足するために、貼付剤を剥離する際に糊残りが発生しやすくなる。また、高分子基剤（Ｂ）の粘度平均分子量が大き過ぎると、膏体層が固くなって剥がれやすくなるのに加え、クロニジンの経皮吸収性が不十分になる虞れがある。【００２１】
本発明において、高分子基剤（Ａ）及び（Ｂ）の粘度平均分子量の測定は、例えば、毛細管粘度計によりポリマー希釈溶液の固有粘度[η]を求め、シュタウディンガーの粘度式等を用いて算出する方法によって行うことができる。【００２２】
高分子基剤（Ａ）及び（Ｂ）としては、ゴム系粘着剤、アクリル系粘着剤、シリコン系粘着剤等の感圧接着性粘着剤が好ましいが、感圧接着性を有しない高分子基剤も用いることができる。感圧接着性粘着剤は温度変化に伴う反応性や物性の変化が少ないことから好ましく用いられる。【００２３】
ゴム系粘着剤としては、ポリイソブチレン、ポリブタジエン、スチレン−イソプレン−スチレンブロック共重合体、スチレン−イソプレン−ブタジエン−スチレンブロック共重合体および天然ゴム等が挙げられる。【００２４】
本発明に使用可能なゴム系粘着剤として市販品を用いることができる。粘度平均分子量が８０万以上のゴム系粘着剤の市販品としては、例えば、商品名「ビスタネックスＭＭＬ−８０」（粘度平均分子量９９０，０００、エクソン化学社製）、商品名「オパノールＢ１００」（粘度平均分子量１，１００，０００、ＢＡＳＦ社製）、商品名「オパノールＢ１２０」（粘度平均分子量１，５００，０００、ＢＡＳＦ社製）、及び商品名「ビスタネックスＭＭＬ−１４０」（粘度平均分子量２，１００，０００、エクソン化学社製）などが挙げられる。また、粘度平均分子量が１万以上８０万未満のゴム系粘着剤の市販品としては、商品名「オパノールＢ１０ＳＦＮ」（粘度平均分子量３６，０００、ＢＡＳＦ社製）、及び商品名「ハイモール６Ｈ」（粘度平均分子量：６０，０００、日本石油化学社製）などが挙げられる。【００２５】
アクリル系粘着剤としては、アルキル基の炭素数が１〜２０であるアルキル（メタ）アクリレート成分を６０重量％以上含有する共重合体が好ましく挙げられる。このような、アルキル基の炭素数が１〜２０であるアルキル（メタ）アクリレートとしては、特に限定されず、例えば、メチルアクリレート、メチルメタクリレート、ヘキシルアクリレート、ヘキシルメタクリレート、オクチルアクリレート、オクチルメタクリレート、２−エチルヘキシルアクリレート、２−エチルヘキシルメタクリレートデシルアクリレート、デシルメタクリレート、ドデシルアクリレート、ドデシルメタクリレート、トリデシルアクリレート、トリデシルメタクリレート、オクタデシルアクリレート、オクタデシルメタクリレートなどが挙げられる。なお、本発明において、（メタ）アクリレートとは、アクリレート又はメタクリレートを意味する。【００２６】
さらに、上記共重合体は、アルキル基の炭素数が１〜２０であるアルキル（メタ）アクリレート以外の他の単量体成分を含んでいてもよい。他の単量体としては、例えば、ジビニルベンゼン、メチレンビスアクリルアシド、エチレングリコールジメタクリレート、及びエチレングリコールジアクリレートなどの重合性官能基を１分子中に２個以上有する多官能性単量体、アクリル酸、メタクリル酸、ビニルピロリドン、酢酸ビニル、及び（メタ）アクリル酸ヒドロキシアルキルエステルなどが挙げられる。このような単量体を含有させることにより、膏体層中のクロニジンの溶解性や拡散性、貼付剤の粘着力を調節することができる。なお、本発明において、（メタ）アクリル酸とは、アクリル酸又はメタクリル酸を意味する。【００２７】
上記単量体の中でも、粘着物性やクロニジン溶解性の点から、極性官能基を持たない（メタ）アクリル酸アルキルエステル共重合体が好ましく、アルキル基の炭素数が６〜２０であるアルキルメタクリレート成分を６０重量％以上含有する共重合体がより好ましく、アルキル基の炭素数が６〜２０であるアルキルメタクリレート成分を７０重量％以上含有する共重合体が特に好ましい。ここで、極性官能基としては、ヒドロキシル基、アミノ基及びカルボキシル基が挙げられる。その他、アクリル系粘着剤の市販品としては、ＤＵＲＯ−ＴＡＫ（登録商標）８７−４０９８などが好ましく挙げられる。【００２８】
その他の高分子基剤としては、ポリビニルアルキルエーテル、ポリ酢酸ビニル、ポリ酢酸ビニルの部分鹸化生成物、ポリビニルアルコールおよびポリビニルピロリドンのようなビニルベースの高分子材料も用いることができる。これらの高分子材料は貼付性の調節に有効であるがクロニジンの溶解性が比較的高いので、高分子材料の含有量が高すぎると結晶状態のクロニジンを保持できなくなる。このため、高分子材料を膏体層中に配合する場合は、膏体中における高分子材料の含有量は、１〜２０重量％が好ましく、１〜１０重量％がより好ましい。【００２９】
なかでも、高分子基剤（Ａ）は、本発明の効果を充分に発揮し、さらに薬物の安定性に優れ、皮膚刺激性が少ない基剤であることから、ゴム系粘着剤及び極性官能基を持たない（メタ）アクリル酸アルキルエステル共重合体が好ましく、ポリイソブチレンがより好ましい。【００３０】
また、高分子基剤（Ｂ）としても同様に、本発明の効果を充分に発揮し、さらに薬物の安定性に優れ、皮膚刺激性が少ない基剤であることから、ゴム系粘着剤及び極性官能基を持たない（メタ）アクリル酸アルキルエステル共重合体が好ましく、ポリイソブチレンがより好ましく挙げられる。【００３１】
（液状添加剤）
本発明の貼付剤には、その膏体層を皮膚に貼付することで、膏体層中に含有させているクロニジンを皮膚を介して吸収させ、クロニジンの経皮吸収速度を一定に持続できることが要求される。このようにクロニジンの経皮吸収速度を一定に保つためには、膏体層表面におけるクロニジンの溶解性及び拡散性を一定の状態に持続させることが必要となる。本発明では、膏体層にクロニジンを溶解させることができる液状添加剤を一定量以上含有させ、さらに、膏体層中における粘度平均分子量が８０万以上の高分子基剤（Ａ）に対する液状添加剤の重量比を一定の範囲内にすることにより、クロニジンの経皮吸収速度を一定に維持できること、さらには膏体層の保存安定性及び貼付性を良好にできることを見出した。【００３２】
膏体層に含まれているクロニジンは、上述の通り、一部が結晶状態として析出して存在し、残りの部分が高分子基剤及び液状添加剤中に溶解している。貼付剤が皮膚に適用された際、膏体層中では、まず溶解状態のクロニジンが拡散して皮膚に吸収されると共に、結晶状態のクロニジンが徐々に溶解する。この時、クロニジンの溶解速度及び拡散速度は高分子基剤（Ａ）と液状添加剤の比に影響を受ける。高分子基剤（Ａ）に対する液状添加剤の比が高くなるほどクロニジンの溶解速度及び拡散速度が高まって経皮吸収性が向上する。しかしながら、液状添加剤の割合が高いほど保存時の温度変化によってクロニジンの溶解性が大きく変化し、高温時に溶解したクロニジンが膏体層表面や支持体との界面部分に移動して低温時に析出する現象が起こるため、クロニジンの経皮吸収性が保存中に低下したり、逆に上昇したりする場合がある。このようなクロニジンの性状の変化は、膏体層におけるクロニジンの含有量が５重量％以上の場合に顕著に現れる傾向がある。【００３３】
膏体層における高分子基剤（Ａ）に対する液状添加剤の重量比［液状添加剤／高分子基剤（Ａ）］は、０．１〜２．０の範囲に限定され、０．５〜１．９が好ましく、０．７〜１．７がより好ましい。重量比［液状添加剤／高分子基剤（Ａ）］が０．１未満であると、クロニジンの経皮吸収性が不十分となる虞れがある。また、重量比［液状添加剤／高分子基剤（Ａ）］が２．０を超えると、膏体層の凝集力が不足すると共に、クロニジンの経皮吸収性の変化が起き易くなる虞れがある。【００３４】
膏体層における液状添加剤の含有量は、５〜６０重量％に限定され、１０〜５０重量％が好ましく、２５〜５０重量％がより好ましい。液状添加剤の含有量が５重量％未満であると、クロニジンの経皮吸収性や持続性が不十分となる虞れがある。液状添加剤の含有量が６０％を超えると、膏体層の凝集力が不足して、保存時や貼付時に膏体層がはみ出し易くなる。また、液状添加剤の含有量が６０％を超えると温度変化によるクロニジンの溶解性の変化が著しく生じて、保存中にクロニジンの結晶状態の変化が起き易く、膏体層の経皮吸収性や貼付性などの特性が変化する場合がある。【００３５】
また、膏体層には、クロニジンを溶解させることが可能な液状添加剤が用いられる。具体的には、２５℃の液状添加剤１００重量部に対して、０．００１〜３０重量部のクロニジンが溶解できる液状添加剤が好ましい。【００３６】
クロニジンを溶解させることができる液状添加剤としては、流動パラフィン、スクワラン等の炭化水素、ミリスチン酸イソプロピル、パルミチン酸イソプロピル、モノラウリン酸グリセリン、セバシン酸ジエチル、中鎖脂肪酸トリグリセリド等の脂肪酸と１価または多価のアルコールとのエステル、オレイン酸、イソステアリン酸等の高級脂肪酸、イソステアリルアルコール、オクチルドデカノール、ヘキシルデカノール等の高級アルコール、ポリエチレングリコール、ポリオキシエチレン、ポリオキシプロピレングリコール等の多価アルコール、その他オリーブ油、ヤシ油等の天然物由来の油脂等が挙げられる。【００３７】
（その他の成分）
膏体層は、その性能を失わない範囲で、膏体層中に、充填剤、安定化剤、粘着力調整剤等の添加剤を含有していてもよい。例えば、充填剤としては、膏体層の貼付性の調整や、薬物放出性の調整のために添加することができる。このような充填剤としては、例えば、炭酸カルシウム、酸化チタン、乳糖、結晶セルロース、無水ケイ酸、ベントナイト、タルクなどが挙げられる。なかでも、クロニジンの安定性や膏体層の貼付性を確保することができることから、無水ケイ酸が好ましく、軽質無水ケイ酸がより好ましく挙げられる。【００３８】
膏体層における充填剤の含有量が少ないと、充填剤を膏体層中に添加した効果が発現しないことがある。一方、膏体層における充填剤の含有量が多いと、貼付性を低下させたり、或いは薬物の経皮吸収性や安定性に悪影響を与えたりすることがある。したがって、膏体層における充填剤の含有量は、１〜２０重量％が好ましく、２〜１０重量％がより好ましい。【００３９】
安定化剤は、膏体層中での薬物の分解や、高分子基剤の物性変化、あるいは着色変化を抑える目的で添加される。このような安定化剤としては、例えば、ブチルヒドロキシトルエン、ソルビン酸、酢酸トコフェロールなどの酸化防止剤、シクロデキストリン、エチレンジアミン四酢酸などが挙げられる。膏体層における安定化剤の含有量は０．０５〜１０重量％であればよい。【００４０】
膏体層の厚さは、吸収性を持続できるクロニジン量を確保でき、且つ良好な貼付性を実現できる範囲で適宜設定されるが、２０〜２００μｍが好ましく、３０〜１２０μｍがより好ましい。膏体層の厚さが２０μｍより薄いと、充分量のクロニジンを保持できないだけでなく、皮膚に貼付する際に充分な接着性を発現できない場合がある。一方、膏体層の厚さが２００μｍを超えると、必要以上にクロニジンを含有することになり無駄になるだけでなく、保存中に膏体層が側面にはみ出しやすく、使用時に包装袋から貼付剤を取り出しづらくなる場合がある。【００４１】
本発明の貼付剤では、支持体の一面に膏体層が積層一体化されている。支持体の一面には、１層の膏体層のみが積層一体化されてもよく、２層以上の膏体層が積層一体化されていてもよい。【００４２】
支持体の一面に２層の膏体層が積層一体化された貼付剤としては、支持体と、この支持体の一面に積層一体化された第１の膏体層と、この第１の膏体層の一面に積層一体化された第２の膏体層とを含む貼付剤が挙げられる。このようにして複数の膏体層が積層一体化されている貼付剤では、膏体層から皮膚に移行するクロニジンの速度や量を所望の範囲内に容易に制御することができる。【００４３】
第１の膏体層は、結晶状態のクロニジンを含むクロニジン１０〜３０重量％と、粘度平均分子量が８０万以上である高分子基剤（Ａ）２５〜５０重量％と、上記クロニジンを溶解させることができる液状添加剤３０〜５５重量％とを含有し、且つ上記高分子基剤（Ａ）に対する上記液状添加剤の重量比［液状添加剤／高分子基剤（Ａ）］が、０．５〜２．０であることが好ましい。【００４４】
第２の膏体層は、結晶状態のクロニジンを含むクロニジン５重量％以上且つ１０重量％未満と、粘度平均分子量が８０万以上である高分子基剤（Ａ）２５〜５０重量％と、上記クロニジンを溶解させることができる液状添加剤３０〜５５重量％とを含有し、且つ上記高分子基剤（Ａ）に対する上記液状添加剤の重量比［液状添加剤／高分子基剤（Ａ）］が、０．５〜２．０であることが好ましい。【００４５】
第１の膏体層及び第２の膏体層は、それぞれ、充填剤、安定化剤、粘着力調整剤等の他の添加剤を含有していてもよい。なお、第１の膏体層及び第２の膏体層に用いられるクロニジン、高分子基剤（Ａ）、高分子基剤（Ｂ）、液状添加剤、及び他の添加剤の詳細については、上述した通りである。【００４６】
（粘着層）
膏体層の一面に膏体層よりもクロニジンの含有量（重量％）の少ない粘着層が積層一体化されていることが好ましい。粘着層は、通常、膏体層の皮膚の面する側に積層一体化される。粘着層を設けることによってクロニジンの経皮吸収性と持続性を保持しつつ、皮膚への貼付性をより高めることができる。【００４７】
粘着層の組成は、上記膏体層からの経皮吸収性を妨げず、製剤としての貼付性を高める目的を達成するものであれば特に限定されない。例えば、膏体層と同じ成分を含み、貼付性としてより好ましい範囲までクロニジン濃度を下げた組成とすることができる。【００４８】
粘着層は、クロニジン、粘度平均分子量が８０万以上である高分子基剤（Ａ）、及びクロニジンを溶解させることができる液状添加剤を含有していることが好ましく、上記の成分に加えて粘度平均分子量が１万以上８０万未満の高分子基剤（Ｂ）をさらに含有していることがより好ましい。粘着層に用いられるクロニジン、高分子基剤（Ａ）、液状添加剤及び高分子基剤（Ｂ）としては、上述した膏体層と同様のものを用いることができる。【００４９】
粘着層におけるクロニジンの含有量は、０．５〜３重量％が好ましく、０．７〜２重量％がより好ましい。粘着層におけるクロニジンの含有量が少ないと、クロニジンの経皮吸収速度が所望の時間まで持続しなかったり、クロニジンの経皮吸収量が不足して、貼付剤の皮膚への貼付面積を大きくしないとクロニジンの血中濃度を所望の範囲まで上昇させることができなかったりする虞れがある。また、粘着層におけるクロニジンの含有量が多いと、粘着層の粘着力が低下する虞れがある。【００５０】
粘着層における高分子基剤（Ａ）の含有量は、２５〜９０重量％が好ましく、２５〜６０重量％がより好ましく、２５〜４５重量％が特に好ましい。粘着層における高分子基剤（Ａ）の含有量が少ないと、粘着層の凝集性が低下するために、保存時の粘着層のはみ出し、及び貼付時の粘着層の糊残りが起こり易くなる。また、粘着層における高分子基剤（Ａ）の含有量が多いと、粘着層の粘着力が低下したり、薬物や添加剤の拡散速度が遅くなって所望のクロニジン血中濃度を得ることができなくなったりする虞れがある。【００５１】
また、粘着層が高分子基剤（Ｂ）を含む場合には、粘着層における高分子基剤（Ｂ）の含有量は、１〜２５重量％が好ましく、１〜２０重量％がより好ましく、１〜１５重量％が特に好ましい。粘着層における高分子基剤（Ｂ）の含有量が少ないと、粘着層の粘着力が低下する虞れがある。また、粘着層における高分子基剤（Ｂ）の含有量が多いと、粘着層の凝集性が低下するために、保存時の粘着層のはみ出し、及び貼付時の粘着層の糊残りが起こり易くなる。【００５２】
粘着層における液状添加剤の含有量は、５〜６０重量％が好ましく、１０〜５０重量％がより好ましく、３０〜５０重量％が特に好ましい。粘着層における液状添加剤の含有量が少ないと、クロニジンの経皮吸収性や持続性が不十分となる虞れがある。また、粘着層における液状添加剤の含有量が多いと、粘着層の凝集性が低下するために、保存時の粘着層のはみ出し、及び貼付時の粘着層の糊残りが起こり易くなる。【００５３】
粘着層における高分子基剤（Ａ）に対する液状添加剤の重量比［液状添加剤／高分子基剤（Ａ）］は、０．１〜２．０が好ましく、０．５〜１．９がより好ましく、０．７〜１．７が特に好ましい。粘着層における重量比［液状添加剤／高分子基剤（Ａ）］が０．１未満であると、クロニジンの経皮吸収性や持続性が不十分となる虞れがある。また、粘着層における重量比［液状添加剤／高分子基剤（Ａ）］が２．０を超えると、粘着層の凝集性が低下するために、保存時の粘着層のはみ出し、及び貼付時の粘着層の糊残りが起こり易くなる。【００５４】
粘着層の厚さは、２０〜２００μｍが好ましく、２５〜２００μｍがより好ましい。粘着層の厚さが２０μｍ未満であると粘着層の粘着力が不十分となる虞れがある。また、粘着層の厚さが２００μｍを超えると保存中に粘着層が貼付剤の側面からはみ出し易くなる。【００５５】
粘着層は、充填剤、安定化剤、粘着力調整剤等の他の添加剤を含有していてもよい。なお、粘着層に用いられる他の添加剤としては、膏体層と同様のものを用いることができる。【００５６】
（制御層）
本発明の貼付剤が、上述した第１の膏体層及び第２の膏体層を含む場合、第１の膏体層と第２の膏体層との間に制御層を設けることが好ましい。第１の膏体層、制御層、及び第２の膏体層はこの順で支持体の一面に積層一体化されて用いられる。このように制御層を設けることによって、クロニジン吸収の持続性をさらに高めることができる。【００５７】
また、本発明の貼付剤が、上述した粘着層を含む場合にも、膏体層と粘着層との間に制御層を設けることが好ましい。制御層及び粘着層はこの順で膏体層の一面に積層一体化されて用いられる。このように制御層を設けることによって、クロニジン吸収の持続性をさらに高めることができる。【００５８】
制御層には、クロニジンの安定性に影響を与えず、膏体層及び粘着層の密着性、又は第１の膏体層及び第２の膏体層の密着性を確保できるポリマーが好適に用いられる。具体的には、ポリエチレンテレフタレート、ナイロン、酢酸セルロース、エチルセルロース、レーヨン、酢酸ビニル−塩化ビニル共重合体、可塑化ポリ塩化ビニル、ポリウレタン、ポリオレフィン系樹脂、エチレン−酢酸ビニル共重合体、エチレン−（メタ）アクリル酸メチル共重合体、ポリ塩化ビニリデン、ポリビニルアルコールなどが挙げられる。これらのポリマーは細孔を有しない膜として、又は細孔が均一に設けられた多孔膜として用いることができる。上記制御層の厚さや細孔の大きさ、数は、期待するクロニジンの拡散速度の制御レベルにより適宜調節される。【００５９】
制御層としては、上記ポリマーからなり且つ両面間に亘って貫通する多数の貫通孔を有する多孔膜と、上記多孔膜に含浸された液状添加剤とが含浸されてなる制御層が好ましく用いられる。上記ポリマーからなる多孔膜に液状添加剤が含浸された制御層を用いることにより、クロニジンの拡散速度を制御して温度の変化に伴うクロニジンの結晶状態の変化をより高く抑制することができる。なお、液状添加剤としては、膏体層と同様のものを用いることができる。【００６０】
多孔膜は、ポリオレフィン系樹脂からなることが好ましく、ポリエチレン又はポリプロピレンからなることがより好ましい。このようなポリオレフィン系樹脂からなる多孔ポリオレフィン系樹脂膜を用いることにより、クロニジンの吸収持続性を向上させることができる。【００６１】
また、多孔膜への液状添加剤の含浸は、多孔質膜が有する貫通孔に液状添加剤を充填することによって行うことができる。【００６２】
（支持体）
支持体は、柔軟であるが貼付剤に自己支持性を付与し且つ薬物の損失を防止する役目を果たすことができれば、特に制限されない。このような支持体を構成する材料としては、例えば、ポリエチレンテレフタレート、ナイロン、酢酸セルロース、エチルセルロース、レーヨン、可塑化酢酸ビニル−塩化ビニル共重合体、可塑化ポリ塩化ビニル、ポリウレタン、ポリエチレン、エチレン−酢酸ビニル共重合体、エチレン−（メタ）アクリル酸メチル共重合体、ポリ塩化ビニリデン、アルミニウム、ポリビニルアルコール、綿などが挙げられ、ポリエチレンテレフタレートが好ましい。【００６３】
支持体の形態としては、特に限定されず、例えば、フィルム、発泡体、不織布、織布、編布などの布が挙げられる。支持体として、複数の支持体を積層一体化させて用いてもよい。例えば、柔軟性と薬物損失防止の点から、エチレン−酢酸ビニル共重合体などの柔軟な樹脂フィルムや不織布と、ポリエチレンテレフタレートフィルムとを一体化させてなるラミネートフィルムを支持体として用いることができる。さらに、アルミニウム等の金属箔層や蒸着層を支持体の少なくとも一面に設けることによって、支持体の遮光性やバリア性を高めることができる。複数の支持体を積層一体化させる方法としては、特に限定されず、接着剤による方法、熱融着による方法などが挙げられる。【００６４】
なかでも、支持体としては、貼付剤の破損を高く防止することができることから、ポリエチレンテレフタレートフィルムが好ましく用いられる。【００６５】
支持体の厚さは、１０〜２００μｍが好ましく、１５〜１００μｍがより好ましい。【００６６】
さらに、膏体層を積層一体化させる支持体の表面には、支持体と膏体層との一体性を向上させるために、支持体表面に適度な凹凸を設けたり、コロナ処理やプラズマ放電処理を施したり、或いはアンカーコート剤を塗布してもよい。【００６７】
（離型紙）
膏体層や粘着層中のクロニジンの損失防止、及び膏体層や粘着層を保護する目的で、膏体層表面、又は貼付剤が粘着層を有する場合には粘着層の表面に離型紙を剥離可能に積層しておくのが好ましい。上記離型紙としては、例えば、ポリエチレンテレフタレート、ポリエチレン、ポリプロピレン、ポリ塩化ビニル、ポリ塩化ビニリデンなどからなる樹脂フィルムや紙などが挙げられる。離型紙の膏体層と対向させる面に離型処理が施されていることが好ましい。なお、上記離型紙は、単層からなっても、複数層からなってもよい。また、上記離型紙のバリア性を向上させる目的で、離型紙にアルミ箔やアルミ蒸着の層を設けてもよい。さらに、上記離型紙が紙からなる場合、離型紙のバリア性を向上させる目的で、離型紙にポリビニルアルコールなどの樹脂を含浸させてもよい。【００６８】
（製造方法）
次に、本発明の貼付剤の製造方法を説明する。貼付剤の製造方法は、特に限定されないが、膏体層を構成する成分及び必要に応じて溶剤等を加えて均一に混合することにより膏体層形成用溶液を調製し、この膏体層形成用溶液を溶剤塗工法、ホットメルト法、カレンダー法などの公知の塗工法で支持体上に展延して膏体層を得る方法が用いられる。【００６９】
例えば、溶剤塗工法であれば、先ず、クロニジン、高分子基剤（Ａ）、液状添加剤及び必要に応じて他の添加剤と、トルエンなどの溶剤とを混合し、均一になるまで攪拌して膏体層形成用溶液を調製した後、この膏体層形成用溶液をコーターによって支持体の一面に塗工した後に、乾燥させることにより支持体の一面に積層一体化された膏体層を得る方法が用いられる。その後、この膏体層の一面に、シリコン等で離型処理された離型紙を、離型処理が施された面が膏体層に対向した状態となるように積層することが好ましい。また、上記と同様にして膏体層形成用溶液を調製した後、上記と同様の塗工法によって離型紙の離型処理が施された面上に膏体層形成用溶液を塗工し、乾燥させることにより、離型紙上に膏体層を形成し、この膏体層に支持体を積層一体化させる方法なども用いられる。【００７０】
膏体層の一面に粘着層を形成するには、先ず、クロニジン、高分子基剤（Ａ）、液状添加剤及び必要に応じて他の添加剤と、トルエンなどの溶剤とを混合し、均一になるまで攪拌して粘着層形成用溶液を調製した後、上記と同様の塗工法によって離型紙の離型処理が施された面上に粘着層形成用溶液を塗工し、乾燥させることにより、離型紙上に粘着層を形成し、その後、上記粘着層を膏体層に積層一体化させる方法などが用いられる。
【発明の効果】
【００７１】
本発明の貼付剤においては、液状添加剤の重量比を高分子基剤（Ａ）に対して特定の範囲内にすることにより、膏体層中に溶解しているクロニジンが膏体層表面に集中するのを抑制することが可能となる。これにより保存中に温度変化が生じたとしても膏体層表面にクロニジンが過度に析出するのを抑制して、膏体層中に含まれているクロニジンの一部が微細な結晶として膏体層全体に均一に析出している状態を維持することができ、貼付剤の保存安定性を向上させることができる。また、膏体層の全体にクロニジンの一部が微細な結晶状態で均一に析出しているので、本発明の貼付剤によれば、一定量のクロニジンを持続的に皮膚へ吸収させることが可能となる。さらに、本発明の貼付剤は膏体層の凝集力が高く、貼付性や保存時の保形性にも優れている。【００７２】
本発明の貼付剤は、上記の如き構成を有しているので、クロニジンの結晶析出製剤において、保存中に温度変化が生じたとしても経皮吸収性の変化が抑制され、流通、保管における温度（品質）管理を容易にすることができる。
【図面の簡単な説明】
【００７３】
【図１】実施例２及び実施例４の貼付剤を２５℃あるいは６０℃で１箇月保存した場合の透過性試験結果のグラフである。
【図２】実施例３の貼付剤を２５℃あるいは６０℃で１箇月保存した場合の透過性試験結果のグラフである。
【図３】比較例２の貼付剤を２５℃あるいは６０℃で１箇月保存した場合の透過性試験結果のグラフである。
【図４】実施例５及び比較例３の貼付剤を２５℃あるいは６０℃で２週間保存した場合の透過性試験結果のグラフである。
【図５】実施例６及び実施例７の貼付剤を２５℃あるいは６０℃で２週間保存した場合の透過性試験結果のグラフである。
【図６】実施例８の貼付剤を２５℃あるいは６０℃で２週間保存した場合の透過性試験結果のグラフである。
【図７】実施例９〜１３の貼付剤を２５℃で２週間保存した場合の透過性試験結果のグラフである。
【発明を実施するための形態】
【００７４】
以下に、本発明を実施例を用いてより具体的に説明するが、本発明はこれに限定されない。
【実施例】
【００７５】
（実施例１）
液状添加剤（流動パラフィン、カネダ社製、商品名ハイコールＭ７２）３９重量部、クロニジン１３重量部、軽質無水ケイ酸（日本アエロジル社製、商品名アエロジル２００）８重量部、及びトルエン５６０重量部を均一になるまで撹拌して混合液を得た。さらに、上記混合液に粘度平均分子量８０万以上の高分子基剤（Ａ）（高分子量ポリイソブチレン：粘度平均分子量１，１００，０００、ＢＡＳＦ社製、商品名 オパノールＢ１００）２８重量部、粘度平均分子量１万以上８０万未満の高分子基剤（Ｂ）（低分子量ポリイソブチレン：粘度平均分子量３６，０００、ＢＡＳＦ社製、商品名  オパノールＢ１０ＳＦＮ）１２重量部を加え、均一に混合して膏体層形成用溶液を調製した。得られた膏体層形成用溶液を、表面をシリコン処理した３８μｍ厚さのポリエチレンテレフタレート（ＰＥＴ）製離型紙上に、乾燥後の厚さが５０μｍとなるように塗工し、８０℃のオーブン中で６０分間乾燥させることにより膏体層（厚さ５０μｍ）得た。その後、支持体として２５μｍ厚さのＰＥＴフィルムを用意し、このＰＥＴフィルムを膏体層表面に積層させた後に押圧することによって、膏体層表面に支持体を積層一体化させることにより、実施例１の貼付剤を得た。【００７６】
（実施例２）
液状添加剤（流動パラフィン、カネダ社製、商品名ハイコールＭ７２）３８重量部、クロニジン３重量部、軽質無水ケイ酸（日本アエロジル社製、商品名アエロジル２００）９重量部、及びトルエン５６０重量部を取り、均一になるまで撹拌して混合液を得た。さらに、上記混合液に粘度平均分子量８０万以上の高分子基剤（Ａ）（高分子量ポリイソブチレン：粘度平均分子量１，１００，０００、ＢＡＳＦ社製、商品名 オパノールＢ１００）３５重量部、粘度平均分子量１万以上８０万未満の高分子基剤（Ｂ）（低分子量ポリイソブチレン：粘度平均分子量３６，０００、ＢＡＳＦ社製、商品名  オパノールＢ１０ＳＦＮ）１５重量部を加え、均一に混合して粘着層形成用溶液を調製した。得られた粘着層形成用溶液を、表面をシリコン処理したＰＥＴ製離型紙上に乾燥後の厚さが５０μｍとなるように塗工し、８０℃のオーブン中で６０分間乾燥し、粘着層（厚さ５０μｍ）を得た。上記粘着層表面に、液状添加剤（流動パラフィン、カネダ社製、商品名ハイコールＭ７２）を９ｇ／ｍ2の量で予め含浸した２５μｍ厚さの多孔ポリプロピレンフィルム（セルガード社製、商品名セルガード＃２４００）を積層し、さらに実施例１のＰＥＴ製離型紙を除いた膏体層を多孔ポリプロピレンフィルム上に貼り合わせ、実施例２の貼付剤を得た。なお、多孔ポリプロピレンフィルムには両面間に亘って貫通する多数の貫通孔が形成されていた。【００７７】
（実施例３）
液状添加剤（流動パラフィン、カネダ社製、商品名ハイコールＭ７２）４７重量部、クロニジン１３重量部、軽質無水ケイ酸（日本アエロジル社製、商品名アエロジル２００）８重量部、及びトルエン５６０重量部を取り、均一になるまで撹拌して混合液を得た。さらに、上記混合液に粘度平均分子量８０万以上の高分子基剤（Ａ）（高分子量ポリイソブチレン：粘度平均分子量１，１００，０００、ＢＡＳＦ社製、商品名 オパノールＢ１００、）２９重量部、粘度平均分子量１万以上８０万未満の高分子基剤（Ｂ）（低分子量ポリイソブチレン：粘度平均分子量３６，０００、ＢＡＳＦ社製、商品名  オパノールＢ１０ＳＦＮ）３重量部を加え、均一に混合して膏体層形成用溶液を調製した。得られた膏体層形成用溶液を、表面をシリコン処理したポリエチレンテレフタレート製離型紙上に乾燥後の厚さが５０μｍとなるように塗工し、８０℃のオーブン中で６０分間乾燥させることにより膏体層（厚さ５０μｍ）得た。その後、支持体として２５μｍ厚さのＰＥＴフィルムを用意し、このＰＥＴフィルムを膏体層表面に積層させた後に押圧することによって、膏体層表面に支持体を積層一体化させた。【００７８】
別に、液状添加剤（流動パラフィン、カネダ社製、商品名ハイコールＭ７２）４７重量部、クロニジン３重量部、軽質無水ケイ酸（日本アエロジル社製、商品名アエロジル２００）８重量部、及びトルエン５６０重量部を取り、均一になるまで撹拌して混合液を得た。さらに、上記混合液に粘度平均分子量８０万以上の高分子基剤（Ａ）（高分子量ポリイソブチレン：粘度平均分子量１，１００，０００、ＢＡＳＦ社製、商品名 オパノールＢ１００）３９重量部、粘度平均分子量１万以上８０万未満の高分子基剤（Ｂ）（低分子量ポリイソブチレン：粘度平均分子量３６，０００、ＢＡＳＦ社製、商品名  オパノールＢ１０ＳＦＮ）３重量部を加え、均一に混合して粘着層形成用溶液を調製した。得られた粘着層形成用溶液を、表面をシリコン処理したＰＥＴ製離型紙上に乾燥後の厚さが５０μｍとなるように塗工し、８０℃のオーブン中で６０分間乾燥し、粘着層（厚さ５０μｍ）を得た。上記粘着層の表面に、液状添加剤（流動パラフィン、カネダ社製、商品名ハイコールＭ７２）を９ｇ／ｍ2の量で予め含浸した２５μｍ厚さの多孔ポリプロピレンフィルム（セルガード社製、商品名セルガード＃２４００）を積層し、さらに実施例３のＰＥＴ製離型紙を除いた膏体層を多孔ポリプロピレンフィルム上に貼り合わせ、実施例３の貼付剤を得た。なお、多孔ポリプロピレンフィルムには両面間に亘って貫通する多数の貫通孔が形成されていた。【００７９】
（実施例４）
液状添加剤（流動パラフィン、カネダ社製、商品名ハイコールＭ７２）３９重量部、クロニジン１重量部、軽質無水ケイ酸（日本アエロジル社製、商品名アエロジル２００）９重量部、及びトルエン５６０重量部を取り、均一になるまで撹拌して混合液を得た。さらに、上記混合液に粘度平均分子量８０万以上の高分子基剤（Ａ）（高分子量ポリイソブチレン：粘度平均分子量１，１００，０００、ＢＡＳＦ社製、商品名 オパノールＢ１００）３６重量部、粘度平均分子量１万以上８０万未満の高分子基剤（Ｂ）（低分子量ポリイソブチレン：粘度平均分子量３６，０００、ＢＡＳＦ社製、商品名  オパノールＢ１０ＳＦＮ）１５重量部を加え、均一に混合して粘着層形成用溶液を調製した。この粘着層形成用溶液を用いた以外は、実施例２と同様の操作を行い、実施例４の貼付剤を得た。【００８０】
（実施例５）
液状添加剤（流動パラフィン、カネダ社製、商品名ハイコールＭ７２）２８重量部、クロニジン１３重量部、軽質無水ケイ酸（日本アエロジル社製、商品名アエロジル２００）８重量部、及びトルエン５６０重量部を取り、均一になるまで撹拌して混合液を得た。さらに、上記混合液に粘度平均分子量８０万以上の高分子基剤（Ａ）（高分子量ポリイソブチレン：粘度平均分子量１，１００，０００、ＢＡＳＦ社製、商品名 オパノールＢ１００、）４０重量部、粘度平均分子量１万以上８０万未満の高分子基剤（Ｂ）（低分子量ポリイソブチレン：粘度平均分子量３６，０００、ＢＡＳＦ社製、商品名  オパノールＢ１０ＳＦＮ）１１重量部を加え、均一に混合して膏体層形成用溶液を調製した。得られた膏体層形成用溶液を、表面をシリコン処理したポリエチレンテレフタレート製離型紙（厚さ３８μｍ）上に乾燥後の厚さが５０μｍとなるように塗工し、８０℃のオーブン中で９０分間乾燥させることにより膏体層（厚さ５０μｍ）得た。その後、支持体として２５μｍ厚さのＰＥＴフィルムを用意し、このＰＥＴフィルムを膏体層表面に積層させた後に押圧することによって、膏体層表面に支持体を積層一体化させた。【００８１】
別に、液状添加剤（流動パラフィン、カネダ社製、商品名ハイコールＭ７２）３９重量部、クロニジン１重量部、軽質無水ケイ酸（日本アエロジル社製、商品名アエロジル２００）９重量部、及びトルエン５６０重量部を取り、均一になるまで撹拌して混合液を得た。さらに、上記混合液に粘度平均分子量８０万以上の高分子基剤（Ａ）（高分子量ポリイソブチレン：粘度平均分子量１，１００，０００、ＢＡＳＦ社製、商品名 オパノールＢ１００）３６重量部、粘度平均分子量１万以上８０万未満の高分子基剤（Ｂ）（低分子量ポリイソブチレン：粘度平均分子量３６，０００、ＢＡＳＦ社製、商品名  オパノールＢ１０ＳＦＮ）１５重量部を加え、均一に混合して粘着層形成用溶液を調製した。得られた粘着層形成用溶液を、表面をシリコン処理したＰＥＴ製離型紙上に乾燥後の厚さが５０μｍとなるように塗工し、８０℃のオーブン中で６０分間乾燥し、粘着層（厚さ５０μｍ）を得た。上記粘着層の表面に、液状添加剤（流動パラフィン、カネダ社製、商品名ハイコールＭ７２）を９ｇ／ｍ2の量で予め含浸した２５μｍ厚さの多孔ポリプロピレンフィルム（セルガード社製、商品名セルガード＃２４００）を積層し、さらに実施例５のＰＥＴ製離型紙を除いた膏体層を多孔ポリプロピレンフィルム上に貼り合わせ、実施例５の貼付剤を得た。なお、多孔ポリプロピレンフィルムには両面間に亘って貫通する多数の貫通孔が形成されていた。【００８２】
（実施例６〜１０及び比較例３）
膏体層及び粘着層中におけるクロニジン、高分子基材（Ａ）、高分子基材（Ｂ）、液状添加剤、及び軽質無水ケイ酸の配合量、並びに粘着層の厚さを、それぞれ表４及び５に記載した通りに変更した以外は、実施例５と同様にして貼付剤を作製した。【００８３】
（実施例１１）
液状添加剤（流動パラフィン、カネダ社製、商品名ハイコールＭ７２）４７重量部、クロニジン１重量部、軽質無水ケイ酸（日本アエロジル社製、商品名アエロジル２００）８重量部、及びトルエン５６０重量部を取り、均一になるまで撹拌して混合液を得た。さらに、上記混合液に粘度平均分子量８０万以上の高分子基剤（Ａ）（高分子量ポリイソブチレン：粘度平均分子量１，１００，０００、ＢＡＳＦ社製、商品名 オパノールＢ１００、）３０重量部、粘度平均分子量１万以上８０万未満の高分子基剤（Ｂ）（低分子量ポリイソブチレン：粘度平均分子量３６，０００、ＢＡＳＦ社製、商品名  オパノールＢ１０ＳＦＮ）１４重量部を加え、均一に混合して粘着層形成用溶液を調製した。得られた粘着層形成用溶液を、表面をシリコン処理したポリエチレンテレフタレート製離型紙（厚さ３８μｍ）上に乾燥後の厚さが５０μｍとなるように塗工し、８０℃のオーブン中で９０分間乾燥させることにより粘着層（Ｉ）（厚さ５０μｍ）得た。【００８４】
次に、上記と同様にして粘着層形成用溶液を調製し、得られた粘着層形成用溶液を、表面をシリコン処理したポリエチレンテレフタレート製離型紙（厚さ３８μｍ）上に乾燥後の厚さが３０μｍとなるように塗工し、８０℃のオーブン中で９０分間乾燥させることにより粘着層（II）（厚さ３０μｍ）を得た。このような手順により粘着層（II）を２層作製した。【００８５】
そして、ＰＥＴ製離型紙を除いた２層の粘着層（II）をそれぞれ、ＰＥＴ製離型紙上に形成されている粘着層（Ｉ）の表面に貼り合わせることにより、粘着層（厚さ１１０μｍ）を得た。上記粘着層の表面に、液状添加剤（流動パラフィン、カネダ社製、商品名ハイコールＭ７２）を９ｇ／ｍ2の量で予め含浸した２５μｍ厚さの多孔ポリプロピレンフィルム（セルガード社製、商品名セルガード＃２４００）を積層し、さらに実施例９のＰＥＴ製離型紙を除いた膏体層を多孔ポリプロピレンフィルム上に貼り合わせ、実施例１１の貼付剤を得た。なお、多孔ポリプロピレンフィルムには両面間に亘って貫通する多数の貫通孔が形成されていた。【００８６】
（実施例１２）
液状添加剤（流動パラフィン、カネダ社製、商品名ハイコールＭ７２）４７重量部、クロニジン１重量部、軽質無水ケイ酸（日本アエロジル社製、商品名アエロジル２００）８重量部、及びトルエン５６０重量部を取り、均一になるまで撹拌して混合液を得た。さらに、上記混合液に粘度平均分子量８０万以上の高分子基剤（Ａ）（高分子量ポリイソブチレン：粘度平均分子量１，１００，０００、ＢＡＳＦ社製、商品名 オパノールＢ１００、）３０重量部、粘度平均分子量１万以上８０万未満の高分子基剤（Ｂ）（低分子量ポリイソブチレン：粘度平均分子量３６，０００、ＢＡＳＦ社製、商品名  オパノールＢ１０ＳＦＮ）１４重量部を加え、均一に混合して粘着層形成用溶液を調製した。得られた粘着層形成用溶液を、表面をシリコン処理したポリエチレンテレフタレート製離型紙（厚さ３８μｍ）上に乾燥後の厚さが５０μｍとなるように塗工し、８０℃のオーブン中で９０分間乾燥させることにより粘着層（Ｉ）（厚さ５０μｍ）得た。このような手順により粘着層（Ｉ）を３層作製した。【００８７】
そして、３層の粘着層（Ｉ）のうち、２層の粘着層（Ｉ）からＰＥＴ製離型紙を除き、ＰＥＴ製離型紙を除いた２層の粘着層（Ｉ）をそれぞれ、ＰＥＴ製離型紙上に形成されている残りの粘着層（Ｉ）の表面に貼り合わせることにより、粘着層（厚さ１５０μｍ）を得た。このようにして作製した粘着層を用いた以外は、実施例１１と同様の操作を行い、実施例１２の貼付剤を得た。【００８８】
（実施例１３）
液状添加剤（流動パラフィン、カネダ社製、商品名ハイコールＭ７２）４７重量部、クロニジン１重量部、軽質無水ケイ酸（日本アエロジル社製、商品名アエロジル２００）８重量部、及びトルエン５６０重量部を取り、均一になるまで撹拌して混合液を得た。さらに、上記混合液に粘度平均分子量８０万以上の高分子基剤（Ａ）（高分子量ポリイソブチレン：粘度平均分子量１，１００，０００、ＢＡＳＦ社製、商品名 オパノールＢ１００、）３０重量部、粘度平均分子量１万以上８０万未満の高分子基剤（Ｂ）（低分子量ポリイソブチレン：粘度平均分子量３６，０００、ＢＡＳＦ社製、商品名  オパノールＢ１０ＳＦＮ）１４重量部を加え、均一に混合して粘着層形成用溶液を調製した。得られた粘着層形成用溶液を、表面をシリコン処理したポリエチレンテレフタレート製離型紙（厚さ３８μｍ）上に乾燥後の厚さが５０μｍとなるように塗工し、８０℃のオーブン中で９０分間乾燥させることにより粘着層（Ｉ）（厚さ５０μｍ）得た。このような手順により粘着層（Ｉ）を４層作製した。【００８９】
そして、４層の粘着層（Ｉ）のうち、３層の粘着層（Ｉ）からＰＥＴ製離型紙を除き、ＰＥＴ製離型紙を除いた３層の粘着層（Ｉ）をそれぞれ、ＰＥＴ製離型紙上に形成されている残りの粘着層（Ｉ）の表面に貼り合わせることにより、粘着層（厚さ２００μｍ）を得た。このようにして作製した粘着層を用いた以外は、実施例１１と同様の操作を行い、実施例１３の貼付剤を得た。【００９０】
（比較例１）
液状添加剤（流動パラフィン、カネダ社製、商品名ハイコールＭ７２）４７重量部、クロニジン１３重量部、軽質無水ケイ酸（日本アエロジル社製、商品名アエロジル２００）８重量部、及びトルエン５６０部を均一になるまで撹拌して混合液を得た。さらに、上記混合液に粘度平均分子量８０万以上の高分子基剤（Ａ）（高分子量ポリイソブチレン：粘度平均分子量１，１００，０００、ＢＡＳＦ社製、商品名 オパノールＢ１００）２０重量部、粘度平均分子量１万以上８０万未満の高分子基剤（Ｂ）（低分子量ポリイソブチレン：粘度平均分子量３６，０００、ＢＡＳＦ社製、商品名  オパノールＢ１０ＳＦＮ）１２重量部を加え、均一に混合して膏体層形成用溶液を調製した。この膏体層形成用溶液を用いた以外は、実施例１と同様の操作を行い、比較例１の貼付剤を得た。【００９１】
（比較例２）
液状添加剤（流動パラフィン、カネダ社製、商品名ハイコールＭ７２）４７重量部、クロニジン３重量部、軽質無水ケイ酸（日本アエロジル社製、商品名アエロジル２００）９重量部、及びトルエン５６０重量部を取り、均一になるまで撹拌して混合液を得た。さらに、上記混合液に粘度平均分子量８０万以上の高分子基剤（Ａ）（高分子量ポリイソブチレン：粘度平均分子量１，１００，０００、ＢＡＳＦ社製、商品名 オパノールＢ１００）２９重量部、粘度平均分子量１万以上８０万未満の高分子基剤（Ｂ）（低分子量ポリイソブチレン：粘度平均分子量３６，０００、ＢＡＳＦ社製、商品名  オパノールＢ１０ＳＦＮ）１２重量部を加え、均一に混合して粘着層形成用溶液を調製した。得られた粘着層形成用溶液を、表面をシリコン処理した３８μｍＰＥＴ製離型紙上に乾燥後の厚さが５０μｍとなるように塗工し、８０℃のオーブン中で６０分間乾燥し、粘着層（厚さ５０μｍ）を得た。上記粘着層表面に、液状添加剤（流動パラフィン、カネダ社製、商品名ハイコールＭ７２）を９ｇ／ｍ2の量で含浸した２５μｍ厚さの多孔ポリプロピレンフィルムを積層し、さらに比較例１の離型紙を除いた膏体層を多孔ポリプロピレンフィルム上に貼り合わせ、比較例２の貼付剤を得た。なお、多孔ポリプロピレンフィルムには両面間に亘って貫通する多数の貫通孔が形成されていた。【００９２】
（評価：方法と結果）
１．偏光顕微鏡による結晶観察（製造直後）
実施例及び比較例において離型紙上に作製した、ＰＥＴフィルムと積層一体化させる前の製造直後の各膏体層を上記離型紙から剥離した後、上記膏体層を一辺が２ｃｍの正方形状に切断して観察用試料を得た。次に、上記観察用試料を１００倍の倍率で偏光顕微鏡にて観察し、写真撮影を行った。得られた写真を観察することにより、結晶状態のクロニジンの有無を判断した。結晶径が１μｍ以上の結晶が観察された場合、結晶状態のクロニジンが析出していると判断した。なお、結晶径とは、写真上において結晶を包囲し得る最小径の真円の直径を意味する。そして、実施例及び比較例において作製した全ての膏体層中に結晶状態のクロニジンが析出していることが確認された。【００９３】
２．偏光顕微鏡による結晶観察（２５℃、４０℃、６０℃保存）
実施例１、実施例３、及び比較例１において離型紙上に作製した、ＰＥＴフィルムと積層一体化させる前の製造直後の各膏体層を上記離型紙から剥離した後、上記膏体層を一辺が２ｃｍの正方形状に３枚切断して観察用試料を得た。次に、上記観察用試料を１００倍の倍率で偏光顕微鏡にて観察し、写真撮影を行った。観察用試料をそれぞれアルミ包材に封入した後、２５℃、４０℃、及び６０℃の温度雰囲気下で保存した。１箇月間経過後、各観察用試料を取り出して速やかに製造直後と同じ観察部位について観察と撮影を行い、クロニジンの結晶状態を比較した。結果を表１に示した。【００９４】
【表１】
2012060431.tif 000003
【００９５】
実施例１及び実施例３と比較例１とでは、製造直後の膏体層におけるクロニジンの結晶形態がそれぞれ異なった。実施例１及び実施例３では６０℃、１箇月の保存後においてもクロニジンの結晶の消失は極僅かであったが、比較例１ではクロニジンの結晶の消失は明らかであった。また、実施例１及び実施例３では、保存温度の差によるクロニジンの結晶形態の変化の差は僅かであったが、比較例１では保存温度によりクロニジンの結晶形態の変化が顕著に異なった。以上より、本発明の貼付剤が有する膏体層では、保存中の温度変化によるクロニジンの結晶状態の変化が少ないことが確認された。【００９６】
３．ヘアレスマウス皮膚透過性試験
実施例２、３、４及び比較例２の貼付剤を２５℃、１箇月あるいは６０℃１箇月保存した後、上記貼付剤からそれぞれ一片１．８ｃｍの角丸正方形状の試験片（貼付面積：３ｃｍ2）を切り出した。一方、３７℃に保持されたＦｒａｎｚの拡散セルに、ヘアレスマウス（雄、８週齢）の背部から摘出した皮膚を固定し、この皮膚の上端部に離型紙を除去した後の試験片の粘着層によって貼付した。なお、ｐＨ７．２に調整した生理食塩水をリセプター液とし、このリセプター液中に皮膚の下端部を浸漬した。試験片を皮膚に貼付してから、３時間、６時間、２４時間、３０時間、及び４８時間後に、皮膚下側のリセプター液を採取し、クロニジン濃度をＨＰＬＣを用いて測定した。そして、所定の時間が経過する毎に、クロニジン濃度［Ｎ（ｍｇ／ｍＬ）］とリセプター液量［Ｗ（ｍＬ）］から求められる試験片の単位面積あたりのクロニジン透過量［Ｑ（ｍｇ／ｃｍ2）］を式：Ｑ（ｍｇ／ｃｍ2）＝Ｎ（ｍｇ／ｍＬ）×Ｗ（ｍＬ）／３（ｃｍ2）により算出し、その値を累積皮膚透過量とした。なお、クロニジン透過量を算出するにあたっては、それ以前にリセプター液を採取しているので、このリセプター液の採取量について補正を加えた。実施例２及び４の結果を図１に示し、実施例３の結果を図２に示し、比較例２の結果を図３に示した。【００９７】
実施例２、実施例４及び実施例３では、保存温度の変化によるクロニジン透過量の変化は認められないか僅かであった。一方、比較例２では、保存温度の変化によるクロニジン透過量の変化は顕著であった。【００９８】
以上より、本発明の貼付剤が有する膏体層では、保存中の温度変化に対する吸収性能の安定性を向上させることが確認された。【００９９】
また、実施例５〜８及び比較例３の貼付剤を２５℃、２週間、又は６０℃、２週間保存した後、上記貼付剤からそれぞれ一片１．８ｃｍの角丸正方形状の試験片（貼付面積：３ｃｍ2）を切り出した。一方、３７℃に保持されたＦｒａｎｚの拡散セルに、ヘアレスマウス（雄、８週齢）の背部から摘出した皮膚を固定し、この皮膚の上端部に離型紙を除去した後の試験片の粘着層によって貼付した。なお、ｐＨ７．２に調整した生理食塩水をリセプター液とし、このリセプター液中に皮膚の下端部を浸漬した。試験片を皮膚に貼付してから、２０時間、４０時間、及び６０時間後に、皮膚下側のリセプター液を採取し、クロニジン濃度をＨＰＬＣを用いて測定した。そして、所定の時間が経過する毎に、クロニジン濃度［Ｎ（ｍｇ／ｍＬ）］とリセプター液量［Ｗ（ｍＬ）］から求められる試験片の単位面積あたりのクロニジン透過量［Ｑ（ｍｇ／ｃｍ2）］を式：Ｑ（ｍｇ／ｃｍ2）＝Ｎ（ｍｇ／ｍＬ）×Ｗ（ｍＬ）／３（ｃｍ2）により算出し、その値を累積皮膚透過量とした。なお、クロニジン透過量を算出するにあたっては、それ以前にリセプター液を採取しているので、このリセプター液の採取量について補正を加えた。実施例５及び比較例３の結果を図４に示し、実施例６及び７の結果を図５に示し、実施例８の結果を図６に示した。【０１００】
さらに、実施例９〜１３の貼付剤を２５℃、２週間保存した後、上記貼付剤からそれぞれ一片１．８ｃｍの角丸正方形状の試験片（貼付面積：３ｃｍ2）を切り出した。一方、３７℃に保持されたＦｒａｎｚの拡散セルに、ヘアレスマウス（雄、８週齢）の背部から摘出した皮膚を固定し、この皮膚の上端部に離型紙を除去した後の試験片の粘着層によって貼付した。なお、ｐＨ７．２に調整した生理食塩水をリセプター液とし、このリセプター液中に皮膚の下端部を浸漬した。試験片を皮膚に貼付してから、２０時間、４０時間、及び６０時間後に、皮膚下側のリセプター液を採取し、クロニジン濃度をＨＰＬＣを用いて測定した。そして、所定の時間が経過する毎に、クロニジン濃度［Ｎ（ｍｇ／ｍＬ）］とリセプター液量［Ｗ（ｍＬ）］から求められる試験片の単位面積あたりのクロニジン透過量［Ｑ（ｍｇ／ｃｍ2）］を式：Ｑ（ｍｇ／ｃｍ2）＝Ｎ（ｍｇ／ｍＬ）×Ｗ（ｍＬ）／３（ｃｍ2）により算出し、その値を累積皮膚透過量とした。なお、クロニジン透過量を算出するにあたっては、それ以前にリセプター液を採取しているので、このリセプター液の採取量について補正を加えた。実施例９〜１３の結果を図７に示した。【０１０１】
４．粘着物性評価；保持力試験
実施例２、実施例３及び比較例２において、貼り合わせる前の粘着層からそれぞれ縦２．５×横５．０ｃｍの平面長方形状の試験片を切り出し、離型紙を除いた上記試験片をその横方向の一端部をステンレス製の試験板（貼付面２．５×２．５ｃｍ）に貼着し、２ｋｇのゴムローラーを５ｍｍ／秒のスピードで試験片上を一往復させ、試験片を試験板に圧着した後、４０℃で２０分放置した。試験片の横方向の他端部に３００ｇ分銅を取り付け、分銅を支持して試験片に荷重が掛からないようにしながら、試験板及び試験片を垂直に起立させた後、分銅の支持を解除して試験片に分銅の荷重が加わるようにした。分銅の支持を解除してから試験片が試験板から落下するまでの時間を測定した。６０分経過後も試験片が落下しない場合は、試験片がずれた距離（ｍｍ）を測定した。結果を表２に示した。【０１０２】
【表２】
2012060431.tif 000004
【０１０３】
実施例２及び実施例３の試験片では、６０分経過しても分銅の落下が観察されず、分銅が僅かにずれただけであった。一方、比較例２の試験片では、分銅が短時間で落下した。以上より本発明の貼付剤は膏体の凝集力が高く貼付性に優れていることが確認された。【０１０４】
５．粘着物性評価；ボールタック試験
実施例２、実施例３及び比較例２において、貼り合わせる前の粘着層からそれぞれ縦３ｃｍ×横４ｃｍの長方形状の試験片を切り出し、試験片から離型紙を除いた後、試験片をその粘着層における横方向における中間部（幅３ｃｍ×長さ３ｃｍ）だけが露出するようにしてボールタック試験器の３０°傾斜面に固定した。試験片における露出している粘着層の上端から傾斜面に沿って上方に１０ｃｍ離れた上方からＪＩＳ  Ｚ０２３７に準拠したスチールボールを転がし、スチールボールが試験片上にて停止するか否かを観察した。スチールボールが試験片上で停止せずに試験片を通過した場合には、より大きさの小さいスチールボールを上述と同様の要領で転がした。上述の要領を繰り返して、試験片上で停止したスチールボールのうち最小の大きさを有するスチールボールの大きさを測定した。結果を表３に示した。スチールボール番号が大きくなるほど、スチールボールの大きさが大きくなる。【０１０５】
【表３】
2012060431.tif 000005
【０１０６】
実施例２及び実施例３の試験片上で停止したスチールボールの大きさは、比較例２の試験片に対して小さいものの、十分なタック力を有していることが分かった。以上より本発明の貼付剤は、比較例２の貼付剤に遜色ない粘着性を有することが確認された。【０１０７】
【表４】
2012060431.tif 000006
【０１０８】
【表５】
2012060431.tif 000007
【産業上の利用可能性】
【０１０９】
本発明により、保存時の温度変化による膏体層中に結晶状態で存在するクロニジンの溶解・析出挙動が安定化された貼付剤を提供することができる。このような貼付剤は、流通及び保管時における温度（品質）管理を容易にすることが可能になる。
【図１】
2012060431.tif 000008
【図２】
2012060431.tif 000009
【図３】
2012060431.tif 000010
【図４】
2012060431.tif 000011
【図５】
2012060431.tif 000012
【図６】
2012060431.tif 000013
【図７】
2012060431.tif 000014
【国際調査報告】
2012060431.tif 000015
2012060431.tif 000016
2012060431.tif 000017
2012060431.tif 000018